(57)【特許請求の範囲】
【請求項１】
経糸及び緯糸からなる模紗組織を有する織物基布に樹脂を塗布した織物接着芯地であって、経糸方向において、相隣接する経糸で仕切られる緯糸占有部（Ｗ）と空隙部（Ｓ）が交互に繰返し配列されており、下記（１）〜（５）：
（１）Ｗ部及びＳ部の面積の比率が、Ｗ／Ｓ＝２〜８の範囲である、
（２）Ｗ部又はＳ部の繰返し単位が、１０〜１８箇所／２．５４ｃｍである、
（３）Ｓ部は、経糸を介して、緯糸方向に実質的に連続した空隙部である、
（４）経糸及び緯糸が、ポリアミド系繊維又はポリエステル系繊維であり、繊度が、経糸１３〜５８ｄｔｅｘ、緯糸３３〜１１０ｄｔｅｘである、並びに
（５）緯糸と経糸の繊度比（緯糸／経糸）が２〜８の範囲である、
を満足することを特徴とする織物接着芯地。
【請求項２】
前記織物接着芯地の経方向の４５°カンチレバー法による剛軟度が３０ｍｍ以下である、請求項１に記載の織物接着芯地。
【請求項３】
前記経糸及び緯糸が、ポリアミド系繊維又はポリエステル系繊維の原糸又は仮撚り加工糸である、請求項１又は２に記載の織物接着芯地。
【請求項４】
下記工程（イ）及び（ロ）：
（イ）経糸繊度が１３〜５８ｄｔｅｘ、緯糸繊度が３３〜１１０ｄｔｅｘであり、緯糸と経糸の繊度比（緯糸／経糸）が２〜８の範囲である経糸と緯糸を用いて模紗組織の織物とし、該織物を、精練、プレセット後、１００〜１３０℃の温度条件にて、拡布状態で湿熱セットし、次いで、染色、乾燥、仕上げすることにより織物基布を作製する、そして
（ロ）織物基布に、ペースト状の樹脂をドット状にプリントし、その上にホットメルト樹脂を散布して、熱固着する、
を含む、請求項１〜３のいずれか１項に記載の織物接着芯地の製造方法。
【発明の詳細な説明】
【技術分野】
【０００１】
本発明は、織物接着芯地およびその製造方法に関する。
【背景技術】
【０００２】
従来、織物、編物、不織布などの布帛の表面にホットメルト樹脂をドット状に固着させた接着芯地が知られている。また、この様な接着芯地の製造方法として、ホットメルト樹脂の粉末を布帛上にドット状に散布する方法、或いは、エマルジョン樹脂や熱可塑性樹脂の粉末をペースト状としてスクリーン印刷によりドット状にプリントし、その上にホットメルト樹脂を散布した後、布帛のドット間にある余剰のホットメルト樹脂を除去し、熱固着する方法（通称「ダブルドットコーティング」と云われる）などが知られている。
【０００３】
しかし、近年、清涼感のある薄地のスーツや、盛夏用の婦人ブラウスなどの用途において、柔軟性、通気性、手触り、外観などが向上した薄地タイプの表地が求められるようになってきており、このような薄地タイプの表地の風合いを充分に生かすことができる接着芯地が、市場において求められている。
【０００４】
この様な薄地の柔軟な表地に適合する接着芯地としては、使用する糸の繊度や、生地の目付けを小さくして軽量化や薄地化を図ることにより、表地の柔軟性、通気性、手触り、外観などの風合いを、ある程度生かすことができる素材が提供されている。
【０００５】
しかしながら、繊度や目付を小さくして、芯地を軽量化あるいは薄地化すると、生地全体が柔らかくなりすぎ、特に、緯方向のハリ・コシ感が大きく低下する傾向があり、寸法安定性、形態保持性が劣るという問題がある。
【０００６】
この問題を解決するために、例えば、特許文献１には、ハリ、コシを出すために経糸の仕様や緯糸の仕様を規制した織編物の芯地が提案されている。しかし、この芯地は、緯張り感はあるものの、芯地に使用する糸の繊度が大きいため、とうてい本発明が目的とする性能を満足することはできない。
【特許文献１】特開２０００−１６０４１６号公報
【発明の開示】
【発明が解決しようとする課題】
【０００７】
本発明は、緯糸方向にはハリ・コシ感を持たせ、経糸方向には顕著な柔軟性を持たせ、薄くて柔軟な表地の風合いを充分に生かすことができる織物接着芯地であって、表地が、清涼感を有するスーツやブラウスなどの薄地素材である場合、その表地の特徴や風合いを損なうことの無い織物接着芯地及びその製造方法を提供することを目的とする。
【課題を解決するための手段】
【０００８】
本発明者らは、上記課題を解決するために検討を重ねた結果、緯糸占有部（Ｗ）と空隙部（Ｓ）が特定の面積比率を有し、交互に繰返し配列されている織物接着芯地が、経方向には柔軟性、緯方向にはハリ・コシ感を有することを見出し、本発明を完成した。
【０００９】
すなわち、本発明は以下の通りである。
１．経糸及び緯糸からなる織物基布に樹脂を塗布した接着芯地であって、該経糸方向において、相隣接する経糸で仕切られる緯糸占有部（Ｗ）と空隙部（Ｓ）が交互に繰返し配列されており、下記（１）〜（３）を満足することを特徴とする織物接着芯地。
【００１０】
（１）Ｗ部及びＳ部の面積の比率が、Ｗ／Ｓ＝２〜１０の範囲である。
（２）Ｗ部またはＳ部の繰返し単位が、１０〜２０箇所／２．５４ｃｍである。
（３）Ｓ部は、経糸を介して、緯糸方向に実質的に連続した空隙部である。
【００１１】
２．前記織物接着芯地の経方向の４５°カンチレバー法による剛軟度が３０ｍｍ以下であることを特徴とする上記１に記載の織物接着芯地。
【００１２】
３．前記経糸及び緯糸が、ポリアミド系繊維またはポリエステル系繊維であり、繊度が、経糸１３〜５８ｄｔｅｘ、緯糸３３〜１１０ｄｔｅｘあり、かつ、ポリアミド系繊維またはポリエステル系繊維の原糸もしくは仮撚り加工糸であることを特徴とする上記１又は２に記載の織物接着芯地。
【００１３】
４．前記織物が模紗組織を有することを特徴とする上記１〜３のいずれかに記載の織物接着芯地。
【００１４】
５．下記（イ）及び（ロ）からなる織物接着芯地の製造方法。
（イ）経糸繊度が１３〜５８ｄｔｅｘ、緯糸繊度が３３〜１１０ｄｔｅｘであり、緯糸と経糸の繊度比（緯糸／経糸）が２〜８の範囲である経糸と緯糸を用いて模紗組織の織物とし、該織物を、精練、プレセット後、１００〜１３０℃の温度条件にて、拡布状態で湿熱セットし、次いで、染色、乾燥、仕上げすることにより織物基布を作製する。
【００１５】
（ロ）織物基布に、ペースト状の樹脂をドット状にプリントし、その上にホットメルト樹脂を散布して、熱固着する。
以下、本発明について詳細に説明する。
【００１６】
本発明の織物接着芯地は、経糸及び緯糸で構成された織物に樹脂を塗布したものであり、緯糸占有部（Ｗ）と空隙部（Ｓ）が、特定の面積比率を有し、交互に特定の繰返し単位で配列されていることにより、経方向には柔軟性、緯方向にはハリ・コシ感を持たせることができる。
【００１７】
図１は、本発明の芯地を構成する織物の構造を模式的に示した図であり、本発明でいう、隣接する経糸で仕切られる緯糸占有部（Ｗ）と空隙部（Ｓ）の関係を表示している。
【００１８】
本発明において、このＷ部とＳ部の面積比率（Ｗ／Ｓ）は、２〜１０の範囲が必要であり、好ましくは３〜８の範囲である。面積比率（Ｗ／Ｓ）が２未満では、空隙部の比率が大きくなり過ぎ、接着用樹脂のコーティング時において、樹脂漏れや接着後における樹脂の滲み出しの問題が発生する。また、この比率が１０を越えると、緯糸占有部の比率が大きくなり過ぎ、空隙部が少なく、緯糸の影響力が大きくなり、生地全体が硬くなって、生地の剛性が大きくなり、表地と接着後の風合いが低下するという問題が生じる。
【００１９】
このＷ部またはＳ部の繰返し単位の頻度は、経方向の１インチ（２．５４ｃｍ）間に１０〜２０箇所あることが必要であり、好ましくは１２〜１８である。この個数が１０箇所未満では、経方向の柔軟性は向上するが、接着用樹脂のコーティング時での樹脂漏れや、接着後の樹脂の滲み出しの問題が発生する。また、２０箇所を越えると、空隙部の配置間隔が小さくなり、空隙部の一箇所あたりの柔軟化作用、特に経方向の柔軟性が低下し、その為、生地自体の剛性が大きくなり、表地と接着後の風合いが低下するといった問題が生じる。
【００２０】
このＷ部とＳ部の面積比率（Ｗ／Ｓ）と、Ｗ部またはＳ部の繰返し単位の頻度は、相互に関連し、両方の条件が上記の適正値を満足することが必要である。
接着用樹脂のコーティング量を同程度にしても、Ｗ部とＳ部の面積比率（Ｗ／Ｓ）が大き過ぎると、織物基布にドット状に塗布された樹脂が効果的に表地に作用されず、基布に樹脂が埋もれてしまうという現象が生じる。このことにより、芯地と表地との接着力の低下や風合いの低下を招く結果となる。
【００２１】
また、空隙部（Ｓ）は、経糸を介して緯糸方向に実質的に連続していることが必要であり、好ましくは完全に連続していることである。ここでいう「実質的に連続している」とは、所々途切れて断続状態を呈していても、緯糸方向全体から見れば、ほぼ連続している程度であれば問題ないということである。緯糸方向において、空隙部が実質的に連続していると、織物接着芯地として、経方向の剛性が低下し、経方向に折れ曲がりやすく、経方向の柔軟性が顕著に改善される。
【００２２】
本発明においては、織物接着芯地の経方向の４５°カンチレバー法による剛軟度が３０ｍｍ以下であることが好ましく、より好ましくは２５ｍｍ以下であり、小さいほど好ましい。剛軟度が３０ｍｍ以下であると、薄地の表地に適用した場合でも柔軟で優れた風合いが得られる。
【００２３】
本発明において、織物基布を構成する経糸と緯糸に使用される素材は、例えば、ナイロン６、ナイロン６６、共重合ナイロンなどのポリアミド系繊維、または、ポリエチレンテレフタレート（以下、ＰＥＴという）、ポリブチレンテレフタレート、ポリトリメチレンテレフタレート、共重合ポリエステル、脂肪族ポリエステルなどのポリエステル系繊維が好ましい。
【００２４】
繊維の形態としては、マルチフィラメントが好ましく、より好ましくは、ナイロン６６のマルチフィラメント、ＰＥＴのマルチフィラメントである。また、繊維は、紡糸工程を経て延伸され巻き取られた原糸でもよく、又は、その原糸または未延伸糸を仮撚り加工して得られる仮撚り加工糸でもよい。本発明においては、仮撚り加工糸を使用することが好ましい。
【００２５】
経糸及び緯糸の繊度は、経糸は１３〜５８ｄｔｅｘの範囲、緯糸は３３〜１１０ｄｔｅｘの範囲が好ましく、織物組織が摸紗組織であることが好ましい。経糸と緯糸の繊度バランスについては、繊度比（緯糸繊度／経糸繊度）が２〜８の範囲が好ましく、より好ましくは３〜６の範囲である。
【００２６】
通常、織物における経糸と緯糸の繊度バランスは、お互いの構成糸における組織固定の観点から、（緯糸繊度／経糸繊度）が１〜２の範囲で用いられている。この範囲にあると、緯糸は経糸でしっかり把持、固定され、緯糸のずれが起こりにくい。
【００２７】
しかしながら、本発明の如く、（緯糸繊度／経糸繊度）が２〜８の範囲では、緯糸の繊度が経糸の繊度に比べて極端に大きくなり、経糸による緯糸の把持力が弱くなり、緯糸がずれ易くなり、その結果、緯糸のズレによって、緯糸占有部と空隙部が生じる事となる。緯糸のズレ現象は、織組織により変化し、緯糸に対する経糸の把持力が弱い織組織を用いると、更に緯糸はズレ易くなる。
【００２８】
本発明において好ましい織組織は、模紗組織であり、模紗組織で（緯糸繊度／経糸繊度）を２〜８に設定すると、緯糸が数本束になって、かたまってズレを起こす現象が生じ、その結果、緯糸占有部と空隙部が特定の繰返し単位で配置されることとなる。
【００２９】
本発明においては、特定の繊度構成及び／又は織組織を採用することにより、緯糸を把持する力を弱くすることができ、その結果、緯糸が単独で又は数本束になって、ズレ現象を生じることにより、緯糸占有部と空隙部が特定の繰返し単位で配置されることが可能である。このような緯糸のズレによる織組織の変形は、製織後の加工段階で更に助長され、特に、染色前に、特定の温度条件下にて拡布状態で湿熱セットすることにより、最終的に織組織の変形が助長され、それが固定化される。
【００３０】
経糸と緯糸の繊度比を設定する方法としては、製織時の緯糸挿入時において、織機での緯糸クリールに緯糸を２本乗せ、緯糸を２本引き揃えて緯入れしてもよいし、経糸と同口の条件にて緯入れする方法をとっても構わない。
【００３１】
本発明における織物組織としては、模紗組織が好ましく、その他、公知の特殊な変化組織である、はちす織、ハック織なども好ましい組織である。しかし、三原組織である平織、斜文織、朱子織では、本発明の効果が得られにくい傾向がある。
【００３２】
製織にあたっては、革新織機であるエアージェットルームが好ましく、ウォータージェットルームも用いることができる。
【００３３】
本発明の織物接着芯地を製造する方法の好ましい例を説明する。
本発明の織物接着芯地は、下記（イ）及び（ロ）からなる方法により製造することができる。
【００３４】
（イ）経糸繊度が１３〜５８ｄｔｅｘ、緯糸繊度が３３〜１１０ｄｔｅｘであり、緯糸と経糸の繊度比（緯糸／経糸）が２〜８の範囲である経糸と緯糸を用いて模紗組織の織物とし、該織物を、精練、プレセット後、１００〜１３０℃の温度条件にて、拡布状態で湿熱セットし、次いで、染色、乾燥、仕上げすることにより織物基布を作製する。
（ロ）織物基布に樹脂を塗布する。
【００３５】
本発明においては、上記のような特定の繊度を有する経糸と緯糸を用いて模紗組織の織物とすることにより、経糸が緯糸を把持する力を弱め、その結果、緯糸が単独に又は数本束になってズレルため、緯糸占有部と空隙部が特定の繰返し単位で配置されることとなる。このような緯糸のズレによる織組織の変形は、製織後の加工段階で更に助長され、精練、プレセット後、染色前に、１００〜１３０℃で、１０〜３０分間、拡布状態で湿熱セットを行うことにより、織組織の変形が最終的に完了し、固定化される。
【００３６】
その結果、緯糸占有部（Ｗ）と空隙部（Ｓ）が特定の面積比率をもって、交互に特定繰返し単位で配列された織物接着芯地を得ることができ、経方向には柔軟性、緯方向にはハリ・コシ感を持たせることができる。
【００３７】
本発明において、緯糸占有部では、緯糸が数本束になることにより、緯方向に独特のハリ・コシ感が生じる。即ち、緯糸占有部は緯糸方向のハリ・コシ感に寄与し、空隙部は経方向の柔軟性に寄与する要因であると考えられる。
【００３８】
なお、織物の製織段階において、平組織の織物で緯糸密度を変え、密な部分と粗の部分を機械的に繰り返して織製しても、製織時や加工時での緯糸方向の目ヨレが発生し易く、好ましい結果は得られない。
【００３９】
織物基布に樹脂を塗布する方法としては、ダブルドットコーティングが好ましい。
ダブルドットコーティングとは、例えば、アクリル樹脂、ポリエステル樹脂、ポリウレタン樹脂などに代表されるエマルジョン樹脂や熱可塑性樹脂の粉末を、５０００〜１６０００ｃｐｓに粘度調整したペースト状とし、該ペーストをスクリーン印刷によりドット状にプリントし、その上にホットメルト樹脂を散布した後、布帛のドット間に存在する余剰のホットメルト樹脂を、吸引等によって除去し、次いで、１３０〜１７０℃で乾熱固着させる方法である。
【００４０】
コーティング方法におけるペーストの粘度、熱固着温度、処理速度等の具体的な条件は、コーティング加工機の仕様、スクリーンの厚み、ドット口径、ドット数、プリントに使用する樹脂のタイプや塗布量、散布するホットメルト樹脂の粒度や融点など、種々の要因に応じて適切に選択することができる。
【００４１】
また、コーティングドット数は、４〜２０２５ポイント／（２．５４ｃｍ）２のダブルドットコーティングが好ましい。
【発明の効果】
【００４２】
本発明の織物接着芯地は、清涼感のある薄地のスーツや、盛夏用の婦人ブラウスなどにおいて、柔軟性、通気性、手触り、外観など向上した薄地タイプの表地に対し、表地の特徴を損なわないで、表地の特徴ある風合いを充分に生かすことができる。
【発明を実施するための最良の形態】
【００４３】
以下に、実施例を挙げて、本発明を更に説明する。
なお、本発明における測定方法、評価方法等は下記の通りである。
【００４４】
（１）緯糸占有部（Ｗ）および空隙部（Ｓ）
緯糸占有部（Ｗ）および空隙部（Ｓ）Ｓの面積、箇所数は次のようにして測定する。
対象とする織物接着芯地を、拡大鏡を用い、拡大倍率５０倍にて投影し、画像上に寸法表示を付けて画像を出力することにより求めた。拡大鏡としては、例えば、（株）キーエンス社製：デジタルＨＦマイクロスコープＶＨ−８０００を用いることができる。
【００４５】
任意の経糸間の長さは、例えば、経糸の単糸がバラケている場合は、そのバラケ幅の半分の位置から隣の経糸の同様にバラケ幅の半分の位置までを測定した。この測定に関しては、ランダムに１０箇所を測定し、その算術平均を長さとした。
【００４６】
（２）剛軟度（ｍｍ）
カンチレバー形試験機を用い、ＪＩＳ  Ｌ１０１８  Ａ法に基づき、織物接着芯地の経方向の剛軟度を、４５°カンチレバー法により測定した。
【００４７】
（３）接着性、滲み出し性
接着性は下記の条件で評価した。
表地の大きさ：縦３００ｍｍ×横３００ｍｍ
織物接着芯地の大きさ：縦２８０ｍｍ×横２８０ｍｍ
表地：ウールトロピカル（経糸：２／６８番；密度６３本／２．５４ｃｍ、緯糸：２／６８番；密度５６本／２．５４ｃｍ、混率：ウール９８％；ポリエステル２％）
【００４８】
〔接着条件〕
接着プレス機：アサヒ機販社製；ＪＲ９００ＳＡ
接着温度：１３０℃、時間：１５秒、プレス圧力：１．０ｋｇ／ｃｍ２
剥離強度の測定は、東洋ボールドウイン社製引張り試験機テンシロンＵＴＭ−II−２０を用い、２．５４ｃｍ幅間の剥離強度を測定した。剥離強度（接着性）のランク付は下記の基準で行った。
【００４９】
○：剥離強度が６００ｇ／２．５４ｃｍ以上であり、接着性良好。
×：剥離強度が６００ｇ／２．５４ｃｍ未満であり、接着性が不良。
また、織物接着芯地における樹脂の滲み出し性は、滲み出した樹脂の度合いを、織物接着芯地同士の剥離強度を測定することにより評価した。すなわち、上記で得られた接着体の芯地同士が重なるように合わせ、再度、同条件にて接着し、芯地間の剥離強度を測定した。剥離強度（滲み出し性）のランク付は下記の基準で行った。
【００５０】
○：５０ｇ／２．５４ｃｍ以下であり、滲み出しが無く、滲み出し性良好。
×：５０ｇ／２．５４ｃｍを越えており、滲み出しがあり、滲み出し性不良。
【００５１】
（４）織物接着芯地と表地を接着後の緯方向のハリ・コシ感
上記（３）の表地を用い、上記（３）と同様の条件で織物接着芯地と表地を接着した後、生地全体の緯方向におけるハリ・コシ感及び風合いを、官能検査で評価した。
【００５２】
○：緯糸方向にハリ・コシ感があり、生地全体の風合いが良好である。
△：緯糸方向にハリ・コシ感がやや不足し、生地全体の風合いがやや不良である。
×：緯糸方向にハリ・コシ感が不足し、生地全体の風合いが不良である。
【００５３】
〔実施例１〕
紡糸速度４５００ｍ／分で紡糸したナイロン６６未延伸糸（ＰＯＹ糸、２０ｄｔｅｘ／５フィラメント）を、高速延伸仮撚り機（ＦＫ−６）を用いて、仮撚りヒーター１６０℃、延伸ローラー周速度を６００ｍ／分とし、ディスク枚数８枚、ディスク周速度１２５０ｍ／分、延伸比１．２０にて延伸同時仮撚り加工して、１７ｄｔｅｘ／５フィラメントの仮撚り捲縮加工糸を得た。得られた仮撚り捲縮加工糸の単糸直径は１９．３μｍであり、捲縮復元率は５９％であった。
【００５４】
この仮撚り捲縮加工糸に、アクリル系プラスポバール系のサイジング糊剤を用いて糊付けを施し、経糸とした。
上記と同様にして製造したナイロン６６糸を仮撚り捲縮加工して、ナイロン６６の仮撚り捲縮加工糸（４４ｄｔｅｘ／３４フィラメント）を得た。次いで、この捲縮加工糸を双糸（８８ｄｔｅｘ）として、緯糸とした。
【００５５】
上記の経糸及び緯糸を用いて、下記の条件で経密度１１６本／２．５４ｃｍ、緯密度３４本／２．５４ｃｍの模紗組織の織物を得た。なお、用いた織機は、津田駒工業（株）製のエアージェットルーム（ＺＡ−２００タイプ）であり、織機回転数は６００ｒｐｍであった。
【００５６】
得られた模紗組織の織物を、下記の条件で加工し、織物基布を得た。
精練：９５〜９８℃、時間２０秒
プレセット：１８０℃、時間２０秒
ビーム巻取り湿熱プレセット：１２０℃、時間２０分
ビーム染色：１００℃、時間３０分
拡布乾燥：１４０℃、時間１分
ファイナルセット：１８０℃、時間１分
【００５７】
次いで、得られた織物基布に下記の条件で、４８４ポイント／（２．５４ｃｍ）２のダブルドットコーティングを行い、経密度１３４本／２．５４ｃｍ、緯密度３９本／２．５４ｃｍの織物接着芯地（樹脂量：１１ｇ／ｍ２）を得た。
【００５８】
〔コーティング条件〕
エマルジョン樹脂（大日本インキ化学工業（株）社製：ＷＤ５３タイプ）を８０００ｃｐｓの粘度に調合し、４８４ポイント／（２．５４ｃｍ）２のランダムポイントのロータリースクリーンを搭載したフィニシングシステム（ストークス社製：Ｔｈｅ  ＣＦＴコーティング）にて、下層部分の樹脂を塗布した。
【００５９】
次いで、ホットメルト樹脂（エムスケミー・ジャパン（株）社製：グリテックスＤ１５４１、融点１１５〜１２５℃、粒度８０〜１６０ミクロン仕様）をシンターにて散布し、余剰のホットメルト樹脂を除去した後、乾燥した。
なお、加工速度は２０ｍ／分、乾燥設定温度は１５０℃で行った。
得られた織物接着芯地の構成及び性能を表１に示す。
【００６０】
実施例１の織物接着芯地は、緯糸占有部（Ｗ）と空隙部（Ｓ）が交互に繰返し配列されており、緯糸占有部（Ｗ）と空隙部（Ｓ）の面積の比率が、Ｗ／Ｓ＝４．２であり、Ｗ部またはＳ部の繰返し単位が、１２．７箇所／２．５４ｃｍであり、Ｓ部は、経糸を介して、緯糸方向に連続した空隙部であった。また、経方向の剛軟度は２４ｍｍであり、柔軟性が良好であった。
【００６１】
〔比較例１〕
実施例１と同様にして、経糸にナイロン６６の捲縮加工糸（１７ｄｔｅｘ／５フィラメント）の糊付け糸、緯糸にナイロン６６の捲縮加工糸（４４ｄｔｅｘ／３４フィラメント）を用い、織組織を平組織とし、経密度１０３本／２．５４ｃｍ、緯密度５８本／２．５４ｃｍの織物基布を得た。用いた織機は、津田駒工業（株）製のエアージェットルーム（ＺＡ−２００タイプ）であり、織機回転数は６００ｒｐｍであった。
【００６２】
得られた織物基布を実施例１と同様にして精練加工し、次いで、樹脂を、４８４ポイント／（２．５４ｃｍ）２のダブルドットコーティングを行い、経密度１３０本／２．５４ｃｍ、緯密度６６本／２．５４ｃｍの織物接着芯地を得た。
【００６３】
得られた織物接着芯地は表１に示すように、Ｗ部及びＳ部の面積の比率が、Ｗ／Ｓ＝１．０であり、Ｗ部またはＳ部の繰返し単位が、３４箇所／２．５４ｃｍであり、また、非常に小さな間隔で空隙部が存在することにより、緯方向でのハリコシ感が不足し、風合い全体がやや硬いものになり、ハリ・コシ、柔軟性、風合いの点で充分ではなかった。
【表１】
0004728827.tif 000002
【産業上の利用可能性】
【００６４】
本発明の織物接着芯地は、清涼感のある薄地のスーツや、盛夏用の婦人ブラウスなどにおいて、柔軟性、通気性、手触り、外観など向上した薄地タイプの表地に対し、表地の特徴を損なわないで、表地の特徴ある風合いを充分に生かすことができる。
したがって、本発明は、薄地で柔軟な表地に対して、好適な織物接着芯地として利用可能性が大きいといえる。
【図面の簡単な説明】
【００６５】
【図１】本発明の芯地を構成する織物の構造を模式的に示した図である。
【符号の説明】
【００６６】
１    経糸
２    緯糸
Ｗ    緯糸占有部
Ｓ    空隙部
【図１】
0004728827.tif 000003